(57)【要約】      （修正有）【課題】シルバーやゴールドの輝きを持ち、優れた装飾性と防炎性能を兼ね備えた新規の幟、幕または旗を提供する。【解決手段】幟、幕または旗は、アクリル酸エステル系樹脂又はウレタン樹脂とハロゲン系防炎薬剤と金属粉又はパール顔料とを混合してなる色糊を、スクリーン印刷用刷版を用いて、所望の文字、図形等を捺染させた、合成繊維を織ってなる生地からなる。【選択図】図１
0003145432.tif 000002
【実用新案登録請求の範囲】
【請求項１】
アクリル酸エステル系樹脂又はウレタン樹脂とハロゲン系防炎薬剤と金属粉又はパール顔料とを混合してなる色糊を、スクリーン印刷用刷版を用いて、所望の文字、図形等を捺染させた、合成繊維を織ってなる生地からなる、シルバー、ゴールドの輝きを持ち且つ防炎加工を施された幟、幕または旗。
【請求項２】
前記色糊は、乾燥した時の全体の塗布量が３０〜５０ｇ/ｍ2であるように混合調整されている請求項１に記載の幟、幕または旗。
【請求項３】
前記色糊に、必要により、微量の着色剤、増粘剤、保湿剤、架橋剤、防錆剤、光安定剤、熱安定剤、酸化防止剤、蛍光剤、可塑剤、帯電防止剤、浸透剤、紫外線吸収剤、消泡剤、レベリング剤、カップリング剤の何れか又はその何れかの組合せを添加してなる請求項１または２に記載の幟、幕または旗。
【請求項４】
前記スクリーン印刷用刷版は、版枠に張られた１００〜１５０メッシュのポリエステル製の紗に感光剤を塗布し、乾燥後そこに所望の文字、図形等を焼き付けたポジフィルムを貼り付け、露光してからそのポジフィルムを剥離し、水洗いし、乾燥させた後にポリウレタン樹脂で補強してなる請求項１乃至３の何れかに記載の幟、幕または旗。
【考案の詳細な説明】
【技術分野】
【０００１】
本考案は、商品の販売や宣伝等を行う場合に店頭や展示場等において使用される幟、幕または旗の改良に関する。
【背景技術】
【０００２】
店頭や各種催し会場等に掲げられる広告媒体としての幟、幕または旗には、高い装飾性や顧客吸引力が求められる。その解決策の一つとして、金属粉又はパール顔料を用いて捺染用色糊を作成し、これを用いてシルバーやゴールドの輝きを持たせた幟、幕または旗が製造されている。
一方、ガソリンスタンド等危険物を取り扱う場所で使用される幟、幕または旗については、防炎加工を施すことが義務付けられている。幟、幕または旗に防炎処理を施すには、幟、幕または旗を形成すべきポリエステル等の生地に、防炎薬剤を混ぜた色糊をスクリーン印刷法を用いて、所望の文字または図形等を捺染させる方法が知られている。
【考案の開示】
【考案が解決しようとする課題】
【０００３】
ところで、上記前者の方法は、通常使用している水性顔料を用いた捺染方法と比較して、金属粉又はパール顔料を使用するため、染色堅牢度（特に、摩擦堅牢度）が悪くなるという問題があった。
また、上記後者の方法は、色糊に混ぜる防炎薬剤が、ハロゲン系有機化合物とアンチモン系化合物との併用が一般的で透明性の低い防炎剤を多量に使用することから、色糊の透明性が低下することと、防炎薬剤を色糊に混ぜることで、その分の水性顔料等を捺染した生地に固着させる樹脂成分が減少するため、染色堅牢度が悪くなるという問題があった。
以上の問題点により、上記両方法を組み合わせることは、今まで困難であった。
【０００４】
本考案は、従来技術の有するこのよう問題点に鑑みてなされたものであり、その目的とするところは、防炎加工であると同時に、シルバーやゴールドの輝きを付与させて、優れた装飾性と防炎性能を兼ね備えた新規の幟、幕または旗を提供することにある。
【課題を解決するための手段】
【０００５】
上記の目的を達成するため、本考案によるシルバー、ゴールドの輝きを持ち且つ防炎加工を施された幟、幕または旗は、アクリル酸エステル系樹脂又はウレタン樹脂とハロゲン系防炎薬剤と金属粉又はパール顔料とを混合してなる色糊を、スクリーン印刷用刷版を用いて、所望の文字、図形等を捺染させた、合成繊維を織ってなる生地からなることを特徴とする。
【０００６】
本考案によれば、色糊は、乾燥した時の全体の塗布量が３０〜５０ｇ/ｍ2であるように混合調整されることが好ましい。
【０００７】
また、本考案によれば、前記色糊に、必要により、微量の着色剤、増粘剤、保湿剤、架橋剤、防錆剤、光安定剤、熱安定剤、酸化防止剤、蛍光剤、可塑剤、帯電防止剤、浸透剤、紫外線吸収剤、消泡剤、レベリング剤、カップリング剤の何れか又はその何れかの組合せを添加するのが好ましい。
【０００８】
また、本考案によれば、前記スクリーン印刷用刷版は、版枠に張られた１００〜１５０メッシュのポリエステル製の紗に感光剤を塗布し、乾燥後そこに所望の文字、図形等を焼き付けたポジフィルムを貼り付け、露光してからそのポジフィルムを剥離し、水洗いし、乾燥させた後にポリウレタン樹脂で補強して得るのが好ましい。
【考案の効果】
【０００９】
本考案によれば、防炎性能を持ち、且つシルバー又はゴールドの輝きのある装飾性に優れた新規の幟、幕または旗を提供することができる。
【考案を実施するための最良の形態】
【００１０】
以下、本考案の実施の形態を図示した実施例を参照して説明する。
図１は本考案の一実施例の正面図、図２は本考案の他の実施例の正面図、図３は本考案の更に他の実施例の正面図である。図中、１は後述の捺染色糊とスクリーン印刷用印刷版を用いて捺染されたポリエステルのような合成繊維を織って製作された生地、２は乳、３は竿である。
【００１１】
図１に示すような幟や図２に示すような幕や図３に示すような旗に、シルバーの輝きを与えるようにするためには、先ず、アクリル酸エステル系の樹脂と所定量のハロゲン系防炎薬剤を混合した色糊に、粒度が平均６０μｍの金属粉又はパール顔料を、乾燥した時の塗布量が３〜５ｇ/ｍ2になるように、そして乾燥した時の全体の塗布量として３０〜５０ｇ/ｍ2になるように混ぜて調整する。
また、ゴールドの輝きを与えるようにするためには、先ず、金属粉又はパール顔料を含有したウレタン樹脂と所定量のハロゲン系防炎薬剤を混合して、色糊を作成する。色糊は、乾燥した時の全体の塗布量が３０〜５０ｇ/ｍ2になるように混ぜて調整する。
上記いずれの場合も、色糊には、必要により、微量の着色剤、増粘剤、保湿剤、架橋剤、防錆剤、光安定剤、熱安定剤、酸化防止剤、蛍光剤、可塑剤、帯電防止剤、浸透剤、紫外線吸収剤、消泡剤、レベリング剤、カップリング剤等を添加しても差し支えない。
【００１２】
スクリーン印刷用刷版は、版枠に張られた紗に感光剤を塗布し、乾燥後そこに所望の文字、図形等を焼き付けたポジフィルムを貼り付け、露光してからそのポジフィルムを剥がし、水洗いし、乾燥させた後にポリウレタン樹脂で補強して得られる。紗は１００〜１５０メッシュのポリエステル製のものを用いる。
【００１３】
以上のように調整した色糊とスクリーン印刷用刷版を用いて、予め用意した生地にプリントする。
幟、幕、旗等の製品の生地としては、通常、ポリエステルのような合成繊維を織って製作したものが多用されている。そこで、そのような生地に、上記のように準備された色糊とスクリーン印刷用刷版を用い、所望の文字、図形等を捺染させる。捺染方法は、自動捺染機を用いた自動捺染であるが、その手順は周知であるため説明を省略する。捺染後に、熱風その他の乾燥機を用いて、１３０℃程度の温度で１〜２分間加熱処理を施す。
かくして、防炎性能を持ち、且つ輝きのある装飾性に優れた新規の幟、幕、旗等を提供することができる。
【００１４】
実施例１（シルバーの輝きを与える場合）
先ず、所定のデザインに応じたスクリーン印刷用刷版としては、１００メッシュの紗（村上スクリーン（株）製、品番ＴＮＯ．１００Ｓ）を使用し、この刷版の製作には公知の写真製版法を用いた。製作した刷版の表面には、ウレタンコーティングを施した。
次に、捺染色糊を作成した。アクリル酸エステル系の樹脂と所定量のハロゲン系防炎薬剤を混合した色糊に、金属粉又はパール顔料を１０％添加し、更に架橋剤を加えて色糊を作成した。
この色糊の処方は、表１のとおりである。
表１
0003145432.tif 000003
【００１５】
このようにして準備した色糊と刷版を用い、平面スクリーン自動捺染機にてポリエステルトロピカル生地（１０１ｇ/ｍ2）にプリントした。その際、糊の塗布量を９３ｇ/ｍ2（wet量）とし、金属粉又はパール顔料自体の塗布量を９．３ｇ/ｍ2とした。
なお、捺染に際し、表１に示す金属粉又はパール顔料は、粒度が平均６０μｍのものを用い、色糊は乾燥した時の塗布量が３〜５ｇ/ｍ2、乾燥した時の全体の塗布量として３０〜５０ｇ/ｍ2になるように混ぜて調整した。
その後、１３０℃の熱風で２分間乾燥させた。そして、最後に、縫製して幟、幕及び旗として完成させた。
このようにして捺染された製品は、地がシルバーの輝きを維持して装飾性に優れ、且つ十分な防炎性能と染色堅牢度を達成することができた。
【００１６】
実施例２（ゴールドの輝きを与える場合）
先ず、所定のデザインに応じたスクリーン印刷用刷版としては、１００メッシュの紗（村上スクリーン（株）製、品番ＴＮＯ．１００Ｓ）を使用し、この刷版の製作には公知の写真製版法を用いた。製作した刷版の表面には、ウレタンコーティングを施した。
次に、金属粉又はパール顔料を含有したウレタン樹脂と所定量のハロゲン系防炎薬剤を混合した色糊に、架橋剤を加えて捺染色糊を作成した。
この色糊の処方は、表２のとおりである。
表２
0003145432.tif 000004
【００１７】
このようにして準備した色糊と刷版を用い、平面スクリーン自動捺染機にてポリエステルポンジ生地（６０ｇ/ｍ2）にプリントした。その際、糊の塗布量を８０ｇ/ｍ2（wet量）とし、乾燥した時の全体の塗布量として３０〜５０ｇ/ｍ2になるように混ぜた。
その後、１３０℃の熱風で２分間乾燥させた。そして、最後に、縫製して幟、幕及び旗として完成させた。
このようにして捺染された製品は、地がゴールドの輝きを維持して装飾性に優れ、且つ十分な防炎性能と染色堅牢度を達成することができた。
【図面の簡単な説明】
【００１８】
【図１】本考案の一実施例の正面図である。
【図２】本考案の他の実施例の正面図である。
【図３】本考案の更に他の実施例の正面図である。
【符号の説明】
【００１９】
１                  生地
２                  乳
３                  竿
【図１】
0003145432.tif 000005
【図２】
0003145432.tif 000006
【図３】
0003145432.tif 000007